인 ( P ) 전구체 로서 트리스 ( 트리 메틸 실릴 ) 포스핀 을 0 . 025054 g 준비 하 여 , 1 - 옥 타 데 센 0 . 5 mL 와 트리 - n - 옥 틸 포스핀 0 . 5 mL 에 넣 고 교반 하 여 이 를 비활성 기체 하 에서 270 ℃ 로 가열 된 상기 플라스크 에 빠르 게 주입 하 였 다 . 1 시간 동안 반응 시킨 후 빠르 게 냉각 시켜 반응 을 종결 시켰 다 . 이후 플라스크 의 온도 가 100 ℃ 에 도달 하 였을 때 , 10 mL 의 톨루엔 을 주입 한 후 50 mL 원심 분리 튜브 에 옮겨 담 았 다 . 에탄올 10 mL 를 첨가 한 후 , 침전 및 재 분산 방법 을 활용 하 여 두 차례 정제 하 였 다 . 정제 된 InP 코어 나노 입자 를 1 - 옥 타 데 센 에 분산 시킨 후 저장 하 였 다 .